(57)【要約】      （修正有）【課題】  パール調を有するが紙の質感を損なわず、色彩の再現性といった印刷品質に優れ、印刷適正が良好なパール調印刷用紙を提供することを目的とする。【解決手段】  原紙３の少なくとも片面に白色顔料と接着剤からなる白色顔料塗工層１を設け、その上にパール顔料と水溶性高分子接着剤を主成分とするパール顔料塗工層２を塗工した印刷用紙において、パール顔料を塗工した面が、ＪＩＳ  Ｚ８７４１で規定される光沢度の値が５％〜１５％であり、かつ一定光量の光を４５度で入射し４５度で受光する正反射光を測定する際に、あおり角を４度の角度を取ったときの数値があおり角０度のときに得られる数値の４０〜９０％の範囲であることを特徴とするパール調印刷用紙。【選択図】  図１
2006283210.tif 000002
【特許請求の範囲】
【請求項１】
原紙（３）の少なくとも片面に白色顔料と接着剤からなる白色顔料塗工層（１）を設け、その上にパール顔料と水溶性高分子接着剤を主成分とするパール顔料塗工層（２）を塗工した印刷用紙において、パール顔料を塗工した面が、ＪＩＳ  Ｚ８７４１に準じて測定される光沢度の値が５％〜１５％であり、かつ一定光量の光を４５度で入射し４５度で受光する正反射光を測定する際に、あおり角を４度の角度を取ったときの数値があおり角０度のときに得られる数値の４０〜９０％の範囲であることを特徴とするパール調印刷用紙。
【請求項２】
パール顔料を塗工した面がＪＩＳ  Ｐ８１４８で規定されるＩＳＯ白色度の値が８５％以上であることを特徴とする請求項１に記載のパール調印刷用紙。
【請求項３】
パール顔料塗工層に使用されるパール顔料がシルバー系パール顔料であることを特徴とする請求項１または２に記載のパール調印刷用紙。
【請求項４】
水溶性高分子接着剤がポリビニルアルコールであることを特徴とする請求項１〜３のいずれか１項に記載のパール調印刷用紙。
【請求項５】
パール顔料塗工層（２）中における水溶性高分子接着剤の添加率が、３０〜７０質量％であることを特徴とする請求項１〜４のいずれか１項に記載のパール調印刷用紙。
【請求項６】
パール顔料塗工層（２）の塗布量が０．５〜３ｇ／ｍ２であることを特徴とする請求項１〜５のいずれか１項に記載のパール調印刷用紙。
【請求項７】
白色顔料塗工層（１）に珪素を含む物質が添加されていることを特徴とする請求項１〜６のいずれか１項に記載のパール調印刷用紙。
【発明の詳細な説明】
【技術分野】
【０００１】
本発明はパール調印刷用紙に関する。さらに詳しくは、高白色度で、印刷適性に優れ、且つ印刷発色性にも優れたパール調印刷用紙に関する。
【背景技術】
【０００２】
パール顔料を含む塗料を塗工した印刷用紙は、その外観が独特のパール調の美しい意匠性を呈することから、ポスター、カレンダー、カタログ、ラベル、パッケージ等に幅広く用いられている。
【０００３】
パール顔料には、天然パールエッセンスや雲母の表面に二酸化チタンをコーティングした合成パール顔料等があり、１０〜５００μｍの扁平な形状を持つ粒子である。この中でも二酸化チタン被覆マイカは、被覆する二酸化チタンの層の厚みを変えることにより、シルバー、ゴールド、レッド、ブルー、グリーンと干渉色が変わる顔料である。これらの顔料は、塗料に添加し紙やフィルム等に塗工したり、あるいはプラスチックに練り込んだり、または車のメタリック塗装に使われたり、化粧品の材料として用いられたりと幅広い分野で使用されている。
【０００４】
これらのパール顔料において塗工紙用として使用されるパール顔料は、表現力が多彩である二酸化チタン被覆マイカが多く使用され、その中でも１０〜２００μｍの粒子径のものを使用するのが一般的である。パール顔料の特徴を最大限生かす方法としては、紙表層にパール顔料を塗工したり、あるいは配列させることによりパール光沢を得る手法が最も一般的である。
【０００５】
パール感についてはその発現要因が様々であるが、一般的に光沢度や目視のパール感という表現で表してきた。そのためにパール感を上げる方法としては、カレンダー処理によって塗工面の平滑性を上げたり、パール感の絶対量を増やすためにパール顔料を含む塗工層の塗布量を増やす等の方法が一般的であった。
【０００６】
また、パール顔料を含有する塗工層においては、パール顔料の粒子の形状や大きさの問題から、これを原紙に強固に固着して印刷等に支障を起こさないようにするには塗料中に多くの接着剤を添加する必要があった。しかし塗工液中の接着剤の比率が多くなるとパール顔料の比率が低下し、目的とするパール感を得るには多くの塗布量を必要とするといった問題があった。また、塗布量を多くすると紙の表面層における樹脂分が多くなりインクの吸収性が下がる為、印刷適正も悪くなる傾向が見られるといった問題があった。
【０００７】
このような理由で、より少ない塗工量でパール光沢感を得る為、以下に述べるような様々な提案がなされている。例えば特許文献１では、原紙上に顔料及び接着剤を主成分とする水性顔料を塗工した顔料塗工層を設け、次いで、この顔料塗工層上にパール顔料及び接着剤を主成分とする水性真珠顔料塗料を塗工し、さらにその上に水溶性高分子物質を主成分とする表面処理層を設けることを特徴とする真珠顔料塗工紙が提案されている。また特許文献２では、原紙上に中空有機填料層を設け、その上にパール顔料と接着剤の比率を規定したパール顔料層を設けることを特徴とするパール調塗工紙が提案されている。これらの発明に代表されるように、原紙上に顔料塗工層を設け、その上にパール顔料を含有する塗工層を設けることで効率よくパール感を出すことは公知となっている。
【０００８】
さらにパール感を高める方法として、できるだけ反射率が高くなるように粒子径の大きいパール顔料を使用したり、白色度の高い原紙もしくは白色顔料塗工紙の上にコントラストの強い金色などの着色されたパール顔料を使用することで、少ない塗工量で強いパール感を得る方法も取られている。
【０００９】
しかしながら、表面を高平滑にするためにカレンダー処理したものは、光沢度は増すが紙本来の質感が失われてしまうという問題があった。またこれまでのパール調塗工紙はパール感を出すということを最優先としてきたため、パール感を強く感じる塗工紙は、印刷をした際に印刷物にもパールの影響が見られ、その結果、印刷物の色再現性が通常のコート紙と比べると、大きく異なるものとなっていた。着色されたパール顔料を用いた場合も同様に、印刷物本来の色味とは全く異なるものとなっていた。さらに印刷適正についても様々な改良がなされてきたが、通常のオフセットインクにおける乾燥性は、一般的な印刷用コート紙と比較すると格段に劣るものであり、印刷作業性の面で常々改良を求められてきた。
【００１０】
【特許文献１】特公平１−４７５９７号公報
【特許文献２】特許第３４５３９４２号公報
【発明の開示】
【発明が解決しようとする課題】
【００１１】
本発明は上述したような問題を解決すること、具体的にはパール調を有するが紙の質感を損なわず、色彩の再現性といった印刷品質に優れ、印刷適正が良好なパール調印刷用紙を提供することを目的とする。
【課題を解決するための手段】
【００１２】
すなわち本発明の請求項１に係る発明は、原紙（３）の少なくとも片面に白色顔料と接着剤からなる白色顔料塗工層（１）を設け、その上にパール顔料と水溶性高分子接着剤を主成分とするパール顔料塗工層（２）を塗工した印刷用紙において、パール顔料を塗工した面が、ＪＩＳ  Ｚ８７４１に準じて測定される光沢度の値が５％〜１５％であり、かつ一定光量の光を４５度で入射し４５度で受光する正反射光を測定する際に、あおり角を４度の角度を取ったときの数値があおり角０度のときに得られる数値の４０〜９０％の範囲であることを特徴とするパール調印刷用紙である。
【００１３】
本発明の請求項２に係る発明は、パール顔料を塗工した面がＪＩＳ  Ｐ８１４８で規定されるＩＳＯ白色度の値が８５％以上であることを特徴とする請求項１に記載のパール調印刷用紙である。
【００１４】
本発明の請求項３に係る発明は、パール顔料塗工層に使用されるパール顔料がシルバー系パール顔料であることを特徴とする請求項１または２に記載のパール調印刷用紙である。
【００１５】
本発明の請求項４に係る発明は、水溶性高分子接着剤がポリビニルアルコールであることを特徴とする請求項１〜３のいずれか１項に記載のパール調印刷用紙である。
【００１６】
本発明の請求項５に係る発明は、パール顔料塗工層（２）中における水溶性高分子接着剤の添加率が、３０〜７０質量％であることを特徴とする請求項１〜４のいずれか１項に記載のパール調印刷用紙である。
【００１７】
本発明の請求項６に係る発明は、パール顔料塗工層（２）の塗布量が０．５〜３ｇ／ｍ２であることを特徴とする請求項１〜５のいずれか１項に記載のパール調印刷用紙である。
【００１８】
本発明の請求項７に係る発明は、白色顔料塗工層（１）に珪素を含む物質が添加されていることを特徴とする請求項１〜６のいずれか１項に記載のパール調印刷用紙である。
【発明の効果】
【００１９】
本発明によれば、パール調を有するが紙の質感を損なわず、色彩の再現性といった印刷品質に優れ、印刷適正が良好なパール調印刷用紙が得られる。本発明のパール調印刷用紙は、特に通常のオフセット印刷を行なう印刷用紙として好ましく使用できる。
【発明を実施するための最良の形態】
【００２０】
本発明は、原紙の少なくとも片面に白色顔料と接着剤からなる白色顔料塗工層（１）を設け、その上にパール顔料と水溶性高分子接着剤を主成分とするパール顔料塗工層（２）を塗工した印刷用紙において、パール顔料を塗工した面が、ＪＩＳ  Ｚ８７４１に準じて測定される光沢度の値が５％〜１５％であり、かつ４５度で入射した光を４５度で受光する正反射光を測定する際に、あおり角を４度の角度を取ったときの数値があおり角０度のときに得られる数値の４０〜９０％の範囲である必要がある。
【００２１】
本発明のパール調塗工紙でいうパール感とは、パール顔料による要素と樹脂成分の要素と紙の表面性とが影響しあって見える外観として捕らえることができる。
【００２２】
このうちパール顔料によるパール感の要素は以下のような２つの要素から成り立っている。第一は、パール顔料を含んだ塗工膜に光が照射された際に、その入射光線がパール顔料の表面から正反射光として強く反射され、その結果きらきらとした感じを与える要素である。そして第二は、パール顔料が光を干渉することによって得られるパール顔料特有の干渉色による要素である。
【００２３】
樹脂成分からなる要素は、塗工膜に照射された光が塗工膜内部に入らず、塗工膜表面の樹脂部分で反射された光による光沢によるものである。
【００２４】
紙の表面性からなる要素にも２つの要素がある。第一はパール顔料を塗工する前の紙の凹凸であり、これはパール顔料の配向性を支配するものである。第二はパール顔料塗工後の表面性であり、これは塗工膜表面の凹凸を左右するものである。
【００２５】
これらの要因が重なってパール感を支配する為、パール顔料の絶対量、パール顔料の種類、パール顔料の大きさ、パール顔料を含む塗工層の透明度、樹脂そのものが持つ光沢度、パール顔料層の樹脂量、塗工膜の塗布量、塗工前の原紙や塗工後の紙の凹凸を表す平滑度など全ての要因がパール感に影響する。
【００２６】
これらの要素の中で、パール顔料の絶対量とパール顔料の色、そしてパール顔料を含む塗料を塗工する前の紙の凹凸、パール顔料を含む塗料を塗工した後の紙の凹凸が印刷物の再現性に特に影響する。
【００２７】
パール調の印刷用紙において色彩の再現性に影響を及ぼさないようにする為には、ＪＩＳ  Ｚ８７４１に準じて測定される光沢度の範囲が５度〜１５度の範囲である必要がある。光沢度が５度以下であれば、印刷物の再現性にはほとんど影響しないが、パール感が感じられず、パール顔料を塗工する効果が少なく好ましくない。また１５度以上であると、パール感を発現する様々な要素に関わらず印刷物がパール顔料の影響を強く受けるようになり、印刷物の再現性が低下するので好ましくない。
【００２８】
パール感を評価する方法は従来調査されていなかったが、本発明者はあおり角をつけずに紙に一定光量の光を照射した正反射光と、あおり角をつけて同じ光量で紙に照射した光の正反射光の強度を比較することで可能となることを見出した。この方法をとることで、パール感に関する様々な要素を統合して評価することが可能となった。
【００２９】
樹脂成分を要素とするパール感は、主にあおり角が０±４度の範囲で正反射光が得られ、あおり角が−４度以下、あるいは４度以上ではほとんど得られない。この数値は紙の平滑性や塗工面の表面性にも左右され、平滑度の高い紙ほど角度の範囲が狭くなる傾向がある。
【００３０】
一方、紙にパール顔料を塗工することによって得られるパール顔料によるパール感は、あおり角が０〜１２度の広い範囲で正反射光のピークが得られ、特に４〜８度の間が顕著である。このあおり角が４〜１２度の範囲で得られる正反射光は、パール顔料を紙に塗工することによって得られる独特の光沢であり、この正反射光が印刷物に影響を与える。
【００３１】
あおり角が４〜８度の範囲であればパール顔料による独特のパール感を見ることができるが、特に４度における差が顕著である。すなわち、あおり角が＋４度、あるいは−４度のいずれかにした場合、一定光量で入射した正反射光が、４度で測定した時と同様の光量で、あおり角が０度とした時の正反射光の９０％以上で顕著に影響するようになる。９０％以上だとパール顔料の絶対量が多いか、パール顔料が様々な方向に配向しているため、広い範囲の角度でパール感を感じるようになる。そのため印刷物にもその影響が強くでるため印刷再現性が低下し印刷物として好ましくない。一方４０％以下では印刷物に影響を及ぼさなくなるが、パール顔料による光沢がなくなる為好ましくない。
【００３２】
本発明におけるパール顔料層はパール顔料と接着剤からなるが、接着剤は水溶性高分子である必要がある。接着剤として水溶性高分子を用いることで、樹脂の光沢の影響が強いあおり角０〜４度における正反射光を効率良く高くすることができる。さらには、水溶性高分子は合成樹脂エマルジョンと比較して粘度が高いため紙層間に浸透し難く紙表面に残り易い性質があり、樹脂そのものの光沢を上げることができる。また、あおり角が０〜４度における正反射光の比率を多くすることによって、パール感を上げるのと同時に印刷物の再現性に影響する４〜８度の正反射光の割合を減らし、効率良くパール感を得ることができる。一方、合成樹脂エマルジョンを中心とした接着剤を使用した場合には接着剤成分の紙層間への浸透が多く、あおり角が０〜４度における正反射光も下がる為、光沢度を上げるためには塗工量を多くするか、樹脂の配合比率を多くする必要があり、インキセット性が悪くなるため好ましくない。
【００３３】
本発明に使用される水溶性高分子は、透明性という面から完全ケン化型ポリビニルアルコール、部分ケン化型ポリビニルアルコール、シラノール変性ポリビニルアルコール等のポリビニルアルコールを使用することが好ましい。特に耐水性の面を考慮すれば完全ケン化型ポリビニルアルコールやシラノール変性のポリビニルアルコールが好ましい。ポリビニルアルコール以外には、水溶性アクリル、ビニルウレタン、ポリビニルピロリドン、カルボキシメチルセルロース、酸化澱粉、エーテル化澱粉、エステル化澱粉、カゼインなども使用することができる。
【００３４】
水溶性高分子のみを接着剤として使用する場合には、耐水性の面から、結晶性の高い物を使用するか、架橋剤を水溶性高分子に対して１〜２０重量部添加することが好ましい。架橋剤としては、ジルコニウム化合物、メラミン、シランカップリング剤など塗工紙に一般的に使用されている架橋剤を適宜添加することができるが、水酸基の反応性が低い為自己架橋するものがより好ましい。
【００３５】
溶剤系の高分子接着剤も皮膜性、透明性が高く同様の効果は得られるが、廃液処分や製造時の作業性の問題からできる限り使用しない方が好ましい。また、水溶性高分子と比較して樹脂自体のコスト高となり、経済的にも不利であるので好ましくない。
【００３６】
本発明におけるパール顔料層は、水溶性高分子を使用することにより、従来の合成樹脂エマルジョンを接着剤として使用するパール顔料層より、接着性、光沢度の面で優れる。そのためパール顔料に対する接着剤の比率を減らすことができ、かつ塗工量も減らすことができる。水溶性高分子を使用する場合、パール顔料１００質量部に対し３０〜７０質量部の範囲が好ましい。３０質量部以下では接着力の高い水溶性高分子でもパール顔料の接着性が十分でなく印刷時にパール顔料が取れてしまうので好ましくない。一方７０質量部以上だと塗工層表面を水溶性高分子が覆ってしまう為、インキのセット乾燥性が悪く印刷適性が問題となるので好ましくない。さらに、一定光量を表面に照射した時にあおり角を４度つけて測定した正反射光が、あおり角０度をつけた時の正反射光の４０％以下になるため、樹脂による光沢が強くなりパール顔料独特の光沢度が少なくなり外観の質が下がってしまうので好ましくない。
【００３７】
本発明におけるパール顔料層の塗工量は、０．５〜３ｇ／ｍ２の範囲であることが好ましいが、１〜２ｇ／ｍ２の範囲がより好ましい。０．５ｇ／ｍ２未満では表面を覆うパール顔料の比率が低くなり、光沢度が５度以下となって十分なパール感を得ることができないので好ましくない。一方、３ｇ／ｍ２以上だと光沢度が１５度を越える場合が発生したり、さらにはパール顔料層の塗工層表面が樹脂で覆われてしまう為、インキのセット乾燥性が悪く印刷適性が問題となるので好ましくない。さらにパール顔料で表面が被覆されてしまう為、紙の白色度が低下する傾向があるので好ましくない。
【００３８】
本発明において好ましいパール感は、塗工層表面を覆うパール顔料の面積の比率に影響される。パール顔料が塗工層表面を覆う面積比率は２０〜５０％の範囲内が好ましい。このパール顔料の塗工層表面を覆う面積比率は、パール顔料層中のパール顔料の質量によっても左右され、０．３〜２．５ｇ／ｍ２の範囲であることで塗布量が少なく、効率良く光沢度を上げることができる。パール顔料の質量が２．５ｇ／ｍ２以上では、被覆率が５０％を超えパール顔料自体が重なる部分が増えるのでパール感を効率良くあげることができず好ましくない。一方０．３ｇ／ｍ２以下では被覆率が少なく、十分なパール感を得ることができないので好ましくない。
【００３９】
本発明におけるパール顔料はシルバー系のパール顔料であることが好ましい。通常パール調印刷用紙に使用されるパール顔料はシルバー系、ゴールド系のいずれかが主流であるが、ゴールド系は、それ自体の反射率が高く、少ない添加量でもシルバー系と同等もしくはそれ以上の光沢度が得られる。しかし、その分印刷物の色再現性に影響する度合いも高く、色再現性の面からは好ましくない。また、シルバー、ゴールド系以外の着色パール顔料はそれ自体に色がついているため、ゴールド系同様に色再現性が悪く好ましくない。
【００４０】
本発明におけるパール顔料の粒子径は、１０〜２００μｍの範囲であることが好ましい。１０μｍ以下のパール顔料は、原料とするマイカの粒子径が小さいので比表面積が多く、その分酸化チタンの被覆率も高くなる。そのため粒子径の大きいマイカを使用した場合よりもパール顔料のパール感が低くなる。一方２００μｍ以上では、紙への接着性が悪く、印刷等の工程で脱落する可能性があり好ましくない。
【００４１】
本発明のパール顔料層にはインキの吸収性を上げることを目的としてパール顔料以外にも填料を添加することができる。本発明で添加することのできる顔料は、粒子径が５００ｎｍ以下の細かいもので表面の光沢度を下げないものである。具体的にはコロイダルシリカや合成樹脂填料などが挙げられるが、添加量はパール顔料１００重量部に対し１０部以下が好ましい。１０部以上の添加量では粒子径が細かい填料を使用してもパール顔料による光沢は少なくなるため質感が下がってしまう。
【００４２】
本発明におけるパール顔料層には、光沢度を上げる目的でパール顔料以外にアルミペーストを添加することができる。アルミペーストは粒子径が細かく均一な塗工面を作るには好ましいが、アルミペースト自体が灰色であり、白色度の面からパール顔料１００質量部に対して３０質量部以下とすることが好ましい。
【００４３】
パール顔料層には、パール顔料、填料、水溶性高分子、架橋剤以外にレベリング剤、変色防止剤、消泡剤等を必要に応じて適宜使用することができるが、透明性が下がる可能性がある為、その添加量はできる限り少ない方が好ましい。
【００４４】
パール顔料層の調合は、通常の水性塗料の製造で使用される攪拌機、ミキサーなどを適宜使用することができるが、高いせん断力のかかる分散機は、パール顔料の表面を破壊する恐れがあるため攪拌の条件は十分留意する必要がある。
【００４５】
パール顔料塗工層を形成するには、ロールコーター、エアナイフコーター、グラビアコーター、ブレードコーター、ロッドコーター等の公知の塗工装置を適宜用いて塗工することができる。
【００４６】
パール顔料を塗工後の白色度は、ＪＩＳ  Ｐ８１４１で規定されるＩＳＯ白色度として８５％以上であることが好ましい。白色度を高くすることで、色のコントラストを上げる効果があり、印刷物における色彩再現性を上げる効果があるので好ましい。白色度は、パール顔料層の塗布量、パール顔料層の配合比率、パール顔料層を塗工する前の紙の白色度に影響される。本発明のようにパール顔料層の塗布量が少ない場合には、パール顔料層を塗工する前の原紙の白色度による影響が特に大きい。
【００４７】
本発明における白色顔料層塗工後における紙の平滑度は、ＪＩＳ  Ｐ８１１９で規定されるベック平滑度試験機による平滑度試験方法において１０〜３０秒の範囲であることが好ましい。パール顔料の配向は紙の表面性に影響されるので、平滑度が３０秒以上の紙にパール顔料を塗工するとパール顔料が一様に配向され、一定光量を表面に照射した時にあおり角を４度つけて測定した正反射光が、あおり角をつけない時の正反射光の４０％以下となり、パール顔料による独特の光沢度が低下し質感が下がるので好ましくない。一方、平滑度が１０秒以下の粗い紙にパール顔料を塗工するとパール顔料が一様に配向されず、あおり角４〜８度をつけた時の正反射光が大きくなる傾向があり、印刷物の再現性が低下するので好ましくない。
【００４８】
本発明における白色顔料層は、填料と接着剤を主剤とし必要に応じ助剤から構成される。塗工液に用いられる填料はカオリン、重質炭酸カルシウム、軽質炭酸カルシウム、有機顔料、タルク、クレー、焼成カオリン、シリカ、酸化チタン等の一般的に印刷用紙として使用される公知の顔料を必要に応じて単独もしくは２種類以上を混合して使用することができるが、白色度とコストの面から重質炭酸カルシウム、軽質炭酸カルシウムを主体とした塗料配合が好ましい。また、パール顔料層の接着剤としてシラノール変性のポリビニルアルコールを使う場合には、カオリン、シリカ、焼成カオリン等はシラノール変性のポリビニルアルコールとの接着性を向上させ、耐水性を向上させるので好ましい。
【００４９】
白色顔料層に用いる接着剤は、一般的に紙塗工液用として用いられる公知の接着剤、例えばスチレン−ブタジエン樹脂、スチレン−アクリル樹脂、メチルアクリレート樹脂、アクリル樹脂、ウレタン樹脂、エポキシ樹脂などの合成樹脂エマルジョンやデンプン、カゼイン、ポリビニルアルコール、酸化ビニル、カルボキシメチルセルロースなどの水溶性高分子材料を必要に応じて単独もしくは２種類以上を混合して使用できる。
【００５０】
本発明のパール顔料層に使用される接着剤は、填料１００質量部に対して１０〜３０質量部が好ましい。１０質量部未満ではパール顔料層に用いる接着剤が白色顔料層に多く吸収され、パール顔料と白色顔料層との接着力が弱く、印刷時にパール顔料が剥がれる問題を起こす可能性があるので好ましくない。一方３０質重量部以上ではパール顔料の接着性は良好であるが、インクの乾燥性が悪くなる為、印刷作業性が悪いので好ましくない。
【００５１】
本発明の白色顔料層には、必要に応じ染料、ｐＨ調整剤、架橋剤、消泡剤、増粘剤、耐水化剤、レベリング剤などを適宜使用できる。特に蛍光染料については、白色度を高くする効果があり、５％以下の添加量であれば印刷適性向上に寄与するため好ましい。
【００５２】
本発明における塗工液の調整には各種ミキサー、ニーダー、ボールミル等の分散機、攪拌機を塗工液の組成によって適宜使用できる。
【００５３】
本発明における白色顔料層は、塗工原紙の両面もしくは片面に塗工することで得られる。塗工方法は、ブレードコーター、エアナイフコーター、ロールコーター、バーコーター、ロッドコーターなど公知の各種塗工装置を適宜使用することができる。
【００５４】
本発明における白色顔料層の塗工量は、乾燥質量で３〜１５ｇ／ｍ２が好ましい。さらに好ましくは５〜１０ｇ／ｍ２である。３ｇ／ｍ２以下では原紙に均一に塗料を塗工することが出来ず、パール顔料層を少ない塗布量で塗工し、効率良く光沢度を上げることができないので好ましくない。一方１５ｇ／ｍ２以上では、効率良く光沢度を向上させるには十分な塗布量であるが、それ以上増やしても効果は頭打ちとなるの不経済であり好ましくない。
【００５５】
本発明において原紙に配合されるパルプの種類は特に限定するものではない。例えば広葉樹晒クラフトパルプ、針葉樹晒クラフトパルプ、サーモメカニカルパルプ、砕木パルプ、古紙パルプ、合成パルプ等などを必要に応じ単独または２種類以上を混合して使用することができる。また、原紙に配合される填料としては、重質炭酸カルシウム、軽質炭酸カルシウム、カオリン、クレー、タルク、シリカ、酸化チタン、ホワイトカーボン、合成樹脂填料等、製紙用として公知の填料を使用することができる。不透明度の面から填料の添加量は、パルプ質量あたり３質量％以上が好ましい。さらに必要に応じて、硫酸バンド、サイズ剤、紙力増強剤、染料、消泡剤などを使用しても良い。
【００５６】
原紙の抄紙方法については特に限定されるものでなく、丸網抄紙機、長網抄紙機、ツインワイヤー等の公知の抄紙機を用いることができる。さらに表面強度やサイズ性、塗工適性向上の目的で、サイズプレス、ゲートロール、シムサイザー等で酸化澱粉、表面サイズ剤、ポリビニルアルコール、ポリアクリルアミド等の表面処理剤として製紙用に一般的に使用されるものを単独、または混合して使用することができる。
【００５７】
本発明におけるパール顔料塗工層を塗工して得られる塗工紙は、スーパーカレンダー、グロスカレンダー、ソフトカレンダー等の仕上げ装置を用いても構わない。但し、使用する場合は、カレンダー処理によって表面光沢度が高くなるので、軽い仕上げ処理が好ましい。あまり平滑化させると表面が平滑化され、一定光量の光を４５度で入射し４５度で受光する正反射光を測定する際に、あおり角を４度の角度を取ったときの数値があおり角０度のときに得られる数値の４０％以下となり、パール調の質感を失ってしまう可能性があるので好ましくない。
【実施例】
【００５８】
［実施例１］
〈白色顔料塗工層の調整〉
重質炭酸カルシウム（商品名「ＦＭＴ―９０」、ファイマテック(株)製）、７０質量部、軽質炭酸カルシウム（商品名「ＴＰ−２２１」、奥多摩工業(株)製）２０質量部、合成シリカ（商品名「ミスカシルＰ―５２７」、水澤化学(株)製）、１０質量部に対し、酸化デンプン（商品名「ＭＳ−４６００」、日本食品加工(株)製）を５質量部、スチレン−ブタジエンラテックス（商品名「スマーテックスＰＡ―３８０３」、日本Ａ＆Ｌ(株)製）を１８質量部からなる白色顔料塗工液を作成した。
【００５９】
〈パール顔料塗工層の調整〉
パール顔料としてシルバーパールである酸化チタン被覆マイカ、粒子径１０〜１２０μｍ（商品名「イリオジン１００」、メルクジャパン(株)製）を１００質量部に対し、完全ケン化型ポリビニルアルコール（商品名「ＰＶＡ―２１１７」、クラレ(株)製）を４０質量部添加し、架橋剤として炭酸ジルコニウムアンモン（商品名「ジルコゾールＡＣ−７」、第一稀元素化学工業(株)製）、３質量部添加し、パール顔料塗工液を作成した。
【００６０】
〈塗工紙の作成〉
坪量１０８ｇ／ｍ２の原紙の片面に白色顔料塗工層を乾燥質量１０ｇ／ｍ２となるように塗工し、さらにその上にパール顔料塗工層を乾燥質量で２ｇ／ｍ２塗工し、パール調印刷用紙を作成した。
【００６１】
［実施例２］
〈パール顔料塗工層の調整〉
パール顔料としてシルバーパールである酸化チタン被覆マイカ、粒子径１０〜１２０μｍの商品名「イリオジン１００、メルクジャパン(株)製」）、１００質量部に対し、酸化デンプン（商品名「ＭＳ―４６００」、日本食品加工(株)製）、５質量部、完全ケン化型ポリビニルアルコール（商品名「ＲＳ−２１１７」、クラレ(株)製）を３０質量部添加し、架橋剤として（商品名「オルガチックスＴＣ−３１０」、松本製薬工業(株)製）３質量部添加し、パール顔料塗工液を作成した。
【００６２】
〈塗工紙の作成〉
坪量１０８ｇ／ｍ２の原紙の片面に実施例１と同様の白色顔料塗工層を乾燥質量で１０ｇ／ｍ２となるよう塗工し、さらにその上にパール顔料塗工層を乾燥質量で１ｇ／ｍ２となるように塗工し、パール調印刷用紙を作成した。
【００６３】
［実施例３］
〈パール顔料塗工層の調整〉
パール顔料としてシルバーパールである酸化チタン被覆マイカ（商品名「イリオジン１００」メルクジャパン(株)製）を９５質量部に対し、コロイダルシリカ（商品名「スノーテックスＵＰ」、日産化学(株)製）５質量部、酸化デンプン（商品名「ＭＳ−４６００」、日本食品加工(株)製）５質量部、シラノール変性ポリビニルアルコール（商品名「Ｒ−１１３０」、クラレ(株)製）を４０質量部添加し、パール顔料塗工液を作成した。
【００６４】
〈塗工紙の作成〉
坪量１０８ｇ／ｍ２の原紙の片面に実施例１と同様の白色顔料塗工層を乾燥質量で１０ｇ／ｍ２となるよう塗工し、さらにその上にパール顔料塗工層を１．５ｇ／ｍ２となるように塗工し、パール調印刷用紙を作成した。
【００６５】
［実施例４］
〈パール顔料塗工層の調整〉
パール顔料としてシルバーパールである酸化チタン被覆マイカ（商品名「イリオジン１００」、メルクジャパン(株)製）１００質量部に対し、完全ケン化型ポリビニルアルコール（商品名「Ｒ―１１７Ｈ」、クラレ(株)製）を６０質量部添加し、架橋剤として炭酸ジルコニウムアンモン（商品名「ジルコゾールＡＣ−７」、第一稀元素化学(株)製）、を３質量部添加し、パール顔料塗工液を作成した。
【００６６】
〈塗工紙の作成〉
坪量１０８ｇ／ｍ２の原紙の片面に実施例１と同様の白色顔料塗工層を乾燥質量で１０ｇ／ｍ２となるよう塗工し、さらにその上にパール顔料塗工層を１．５ｇ／ｍ２となるように塗工し、パール調印刷用紙を作成した。
【００６７】
［実施例５］
〈白色顔料塗工層の調整〉
カオリン（商品名「ＵＷ−９０」、エンゲルハード(株)製）を７０質量部、軽質炭酸カルシウム（商品名「ＴＰ−１２３」、奥多摩工業(株)製）を３０質量部に対し、酸化デンプン（商品名「ＭＳ―４６００」、日本食品加工(株)製）を５質量部、スチレン−ブタジエンラテックス（商品名「スマーテックスＰＡ−３８０３」、日本Ａ＆Ｌ(株)製）１５質量部を添加し、白色顔料塗工液を作成した。
【００６８】
〈塗工紙の作成〉
坪量１０８ｇ／ｍ２の原紙の片面に白色顔料塗工層を乾燥質量で１０ｇ／ｍ２となるよう塗工した以外は、実施例３と同様の方法にてパール調印刷用紙を作成した。
【００６９】
［実施例６］
〈白色顔料塗工層の調整〉
重質炭酸カルシウム（商品名「ＦＭＴ―９０」ファイマテック(株)製）を６０質量部、軽質炭酸カルシウム（商品名「Ｂｒｉｌｌｉａｎｔ−１５」、白石工業（株）製）を４０質量部に対し、酸化デンプン（商品名「ＭＳ―４６００」、日本食品加工(株)製）を５質量部、スチレン−ブタジエンラテックス（商品名「ＬＸ−４５９」、日本ゼオン(株)製）１５質量部を添加し、５０％濃度の塗工液を作成した。
【００７０】
<塗工紙の作成>
坪量１０８ｇ／ｍ２の原紙の片面に白色顔料塗工層を乾燥質量で１０ｇ／ｍ２となるよう塗工した以外は、実施例１と同様の方法にてパール調印刷用紙を作成した。
【００７１】
［比較例１］
パール顔料塗工層に使用するパール顔料としてゴールド系酸化チタン被覆マイカ（商品名「イリオジン２１０」、メルクジャパン(株)製）を使用した以外は実施例１と同様の方法でパール調印刷用紙を作成した。
【００７２】
［比較例２］
〈パール顔料塗工層の調整〉
パール顔料（商品名「イリオジン１００」、メルクジャパン(株)製）１００質量部に対し、ポリビニルアルコール５質量部、スチレン−ブタジエンラテックス（商品名「Ｌ７４３０」、旭化成(株)製）５０質量部、架橋剤として炭酸ジルコニウムアンモン（商品名「ジルコゾールＡＣ−７」、第一稀元素工業(株)製）３質量部添加し、パール顔料塗工液を作成した。
【００７３】
<塗工紙の作成>
坪量１０８ｇ／ｍ２の原紙の片面に白色顔料塗工層を乾燥質量で１０ｇ／ｍ２となるよう塗工した以外は、実施例１と同様の方法にてパール調印刷用紙を作成した。
【００７４】
［比較例３］
パール顔料塗工層の塗布量を５ｇ／ｍ２にした以外は、実施例３と同様の方法でパール調印刷用紙を作成した。
【００７５】
［比較例４］
実施例１と同様にパール顔料塗工層を塗工した後、さらに表面処理層としてジアルデヒドスターチを０．３ｇ／ｍ２塗工しパール顔料印刷用紙を作成した。
【００７６】
［比較例５］
坪量１０８ｇ／ｍ２の原紙の片面に白色顔料塗工層を塗工せず、パール顔料層を２ｇ／ｍ２となるように塗工した以外は実施例１と同様にパール調印刷用紙を作成した。
【００７７】
実施例１〜６および比較例１〜５についてまとめたものを表１に示した。
〈表１〉
2006283210.tif 000003
【００７８】
実施例１〜６および比較例１〜５で作成した塗工紙においてＩＳＯ白色度、白紙光沢度、あおり角０度に対するあおり角４度の正反射光の反射率、インキセット乾燥性、色再現性について測定を行い、その結果を表２に示した。
【００７９】
［ＩＳＯ白色度］
ＪＩＳ  Ｐ８１４８に準じた方法にてパール顔料塗工層が塗工されている面の白色度を測定した。
【００８０】
［白紙光沢度］
ＪＩＳ  Ｚ８７４１に準じた方法にてパール顔料塗工層が塗工されている面の６０度光沢度を測定した。
【００８１】
［あおり角０度に対するあおり角４度の正反射光の反射率測定］
ゴニオフォトメーター  ＧＰ−２００（村上色彩（株）製）を用いて、パール顔料塗工層に光源が当たるように試料台に試料を設置した。まずおあり角０度の時に入射角４５度とし、受光角を３０度〜６０度の間で最も反射率が高くなる角度で正確に光量が測定できるように光量を調節し、受光角３０度〜６０度の間の反射率を測定した。さらにあおり角を４度つけ、０度と同じ光量で同じ箇所を測定した。あおり角０度の時に最も反射率が高くなった受光角であおり角４度の反射率を測定し、あおり角４度の時の値を０度の時の値で割ったものを測定値とした。異なる１０点の測定値の平均値を評価の数値とした。
【００８２】
［色再現性］
ＲＩ−Ｉ型印刷機（明製作所（株）製）を用い、ハイエコー  シアン（東洋インキ（株）製）をインキ量０．５ｍｌを用いてパール顔料塗工層が形成されている面に印刷を行い、その印刷面を目視にて以下のように評価を行い、○以上を合格とした。
◎：印刷物にパール顔料の影響が全くない。
○：印刷物にパール顔料の影響が見られるが、色再現性は良い。
△：印刷物にパール顔料の影響がみられ、やや色再現性が悪い。
×：印刷物にパール顔料の影響が見られ、色再現性は非常に悪い。
【００８３】
［セット乾燥性］
ＲＩ−Ｉ型印刷機（明製作所（株）製）を用い、ハイエコー  ブラック（東洋インキ（株）製）をインキ量０．６ｍｌを用いてパール顔料塗工層が形成されている面に印刷を行い、５分後、２０分後、４０分後、６０分後のそれぞれの時間に、白紙の転写紙に乾燥していないインキを転写させ、その濃淡によって印刷時におけるインキの乾燥性を確認した。○以上を合格とした。
◎：乾燥性が非常に良く、印刷作業性に全く問題がない。
○：乾燥性が良く、印刷作業性には問題がない。
△：乾燥性が悪く、十分な乾燥時間を要す。
×：乾燥性が非常に悪く、次行程の作業に支障をきたす。
【００８４】
〈表２〉
2006283210.tif 000004
【産業上の利用可能性】
【００８５】
本発明により従来のパール顔料塗工紙では見られなかった色再現性を確保することが可能となった。このことによりパール顔料塗工紙の利用用途が増え、使用する側の選択肢が広がった。また、印刷作業性も非常に優れる為、従来ではあまり見られなかった両面パール顔料塗工紙の製造が可能となり、従来使用されなかった用途でも使用可能となった。
【図面の簡単な説明】
【００８６】
【図１】本発明におけるパール調印刷用紙の一例を示す模式断面図である。
【図２】本発明における他のパール調印刷用紙の一例を示す模式断面図である。
【図３】本発明における、あおり角０度に対するあおり角４度の正反射光の反射率測定の概念図である。
【符号の説明】
【００８７】
１：    白色顔料塗工層
２：    パール顔料塗工層
３：    原紙
Ｓ：    パール顔料印刷用紙
Ｏ：    測定点
Ｉ：    入射光
Ｒｓ：  反射光
θ：    入射角
φ：    反射角
ζ：    あおり角
【図１】
2006283210.tif 000005
【図２】
2006283210.tif 000006
【図３】
2006283210.tif 000007